(57)【要約】  高密度化された窒化ケイ素体は、ランタナ系焼結助剤を用いて形成することができる。この組成物は、改善された摩耗特性よって利益を得ることができる種々の用途において有用な材料を提供する特性を示すことができる。この組成物は焼結及び熱間等静圧圧縮成形によって高密度化することができる。
2010514651.tif 000002
【特許請求の範囲】
【請求項１】
窒化ケイ素粒子を含み、８．０ＭＰａ・ｍ1/2よりも高い破壊靱性を示す、高密度化された窒化ケイ素体。
【請求項２】
２ｗｔ％を超えるランタナを含む、請求項１に記載の窒化ケイ素体。
【請求項３】
約４ｗｔ％以上のランタナを含む、請求項１に記載の窒化ケイ素体。
【請求項４】
１ｗｔ％を超えるネオジムを含む、請求項２に記載の窒化ケイ素体。
【請求項５】
０．５０μｍ未満の平均粒子幅を示す粒子を含む、請求項１に記載の窒化ケイ素体。
【請求項６】
０．３０μｍ以下の平均粒子幅を示す粒子を含む、請求項１に記載の窒化ケイ素体。
【請求項７】
２．０以上の平均アスペクト比を示す粒子を含む、請求項１に記載の窒化ケイ素体。
【請求項８】
１０ｋｇの荷重で１４ＧＰａよりも大きなビッカース硬度を示す、請求項１に記載の窒化ケイ素体。
【請求項９】
転動体を含む、請求項１に記載の窒化ケイ素体。
【請求項１０】
軸受部材を含む、請求項９に記載の窒化ケイ素体。
【請求項１１】
窒化ケイ素粉末を含む未処理体を焼結して焼結体を形成する工程、及び
該焼結体を熱間等静圧圧縮成形して８．０ＭＰａ・ｍ1/2よりも高い破壊靱性を示す窒化ケイ素体を形成する工程
を含む、高い破壊靱性を示す窒化ケイ素体の製造方法。
【請求項１２】
前記未処理体が２％以上のランタナを含む、請求項１１に記載の方法。
【請求項１３】
前記未処理体がイットリアを本質的に含まない、請求項１１に記載の方法。
【請求項１４】
前記窒化ケイ素体が、約５μｍ未満の平均粒子幅を示す粒子を含む、請求項１１に記載の方法。
【請求項１５】
１％以上のランタン、及び１％以上のネオジムを含む、焼結された窒化ケイ素体。
【請求項１６】
イットリアを本質的に含まない、請求項１５に記載の焼結された窒化ケイ素体。
【請求項１７】
約４％以上のランタナを含む、請求項１５に記載の焼結された窒化ケイ素体。
【請求項１８】
８．０ＭＰａ・ｍ1/2よりも高い破壊靱性を示す、請求項１５に記載の焼結された窒化ケイ素体。
【請求項１９】
ランタン及びネオジム以外の希土類元素を本質的に含まない、請求項１５に記載の焼結された窒化ケイ素体。
【請求項２０】
混合則によって９９．９％超の密度を有する、請求項１５に記載の焼結された窒化ケイ素体。
【請求項２１】
軸受における転動体を含む、請求項１５に記載の焼結された窒化ケイ素体。
【発明の詳細な説明】
【技術分野】
【０００１】
本発明は、窒化ケイ素組成物に関し、特にはランタンを含む窒化ケイ素体に関する。
【背景技術】
【０００２】
窒化ケイ素（Ｓｉ3Ｎ4）材料は、高摩耗用途、例えば、軸受、切削工具、羽根及びブレード、並びにバルブ及びシールにおいて優れた特性を提供することが示されているセラミック類を含む。これらの特性としては、低い密度、高い硬度、高い温度許容度、高い絶縁耐力、及び向上した摩耗性能が挙げられる。典型的には、窒化ケイ素の軸受部材は、鋼部材に比べて、低い密度、高い硬度、高い弾性率、及び高い温度定格を有する。これら及び他の理由から、窒化ケイ素部材は、多くの用途で鋼及び合金部材に取って代わっている。１つの例は、窒化ケイ素の転動体と鋼のレースからなる高速ハイブリッド軸受の使用である。
【０００３】
窒化ケイ素体を形成する幾つかの方法が知られている。典型的には、窒化ケイ素体は、窒化ケイ素粉末の未処理体に熱及び圧力を適用することによって高密度化される。これらの技術は、焼結助剤の存在下における焼結及び／又は安定した耐久性のある本体を形成するための熱間等静圧圧縮成形（ＨＩＰ）を含む。公知の焼結助剤としては、例えば、酸化アルミニウム（アルミナ）及び酸化イットリウム（イットリア）が挙げられる。焼結助剤は、高密度化の前に微細メッシュ粉末の形態で窒化ケイ素粉末に添加することができ、種々の材料が硬度などの特性を改善するために開発されている。
【０００４】
Ｐｕｊａｒｉらの米国特許第５，９０８，７９６号明細書では、小粒径のＴｉＣを用いて作成された窒化ケイ素体が記載されている。Ｐｕｊａｒｉの開示によれば、得られる窒化ケイ素体は、改善された摩耗及び曲げ特性を提供する。軸受部材等の製品は、これらの改善された摩耗及び曲げ特性によって利益を得ることができる。
【発明の概要】
【０００５】
１つの態様では、８．０ＭＰａ・ｍ1/2よりも高い破壊靱性を有する高密度化（緻密化）された窒化ケイ素体が提供される。
【０００６】
別の態様では、１６５０〜１８００℃の温度で窒化ケイ素粉末の未処理体を焼結する工程、及び１６８０〜１８００℃の温度で焼結体を熱間等静圧圧縮成形して窒化ケイ素体を形成する工程を含む、窒化ケイ素体の製造方法が提供される。
【０００７】
別の態様では、窒化ケイ素、１％以上のランタン、及び１％以上のネオジムを含む窒化ケイ素の軸受部材が提供される。
【０００８】
別の態様では、窒化ケイ素粉末を含む未処理体を焼結して焼結体を形成する工程、及び該焼結体を熱間等静圧圧縮成形して、８．０ＭＰａ・ｍ1/2よりも高い破壊靱性を示す窒化ケイ素体を形成する工程を含む、高い破壊靱性を示す窒化ケイ素体の製造方法が提供される。
【０００９】
別の態様では、１％に等しいか又はそれを超えるランタン、及び１％に等しいか又はそれを超えるネオジムを含む、焼結された窒化ケイ素体が提供される。
【００１０】
本願の主題は、場合により、相互に関連する製品、特定の課題に対する別の解決策、及び／又は単一のシステム又は物品の複数の異なる使用を伴うことがある。
【図面の簡単な説明】
【００１１】
【図１】高密度化された窒化ケイ素材料の１つの実施態様の走査電子顕微鏡写真のコピーである。
【発明を実施するための形態】
【００１２】
「窒化ケイ素体」は、７０ｗｔ％以上の窒化ケイ素を含む単一体である。
【００１３】
窒化ケイ素体の「破壊靱性」は、種々の用途、例えば、軸受部材などにおいて材料の有用性を評価するために測定される重要なパラメータであり得る。破壊靱性は、様々な技術によって測定することができ、異なる試験方法が用いられる場合には、窒化ケイ素系材料の破壊靱性を直接的に比較することは難しい場合がある。例えば、押し込み系の試験方法が用いられる場合、押し込み体の形状及びサイズが結果に影響を及ぼすことがあると考えられる。それゆえ、異なる押し込み技術を用いた異なる方法による試験結果の直接比較は有用でない場合がある。「押し込み強度の４点曲げ」技術を用いた破壊靱性（Ｋ1C）の測定は合理的に一致した結果を提供することができると考えられ、それゆえ、本明細書に記載の材料はこのような技術を用いて試験した。具体的には、使用した方法は、その参照により本明細書に含められるＪ．Ｍａｔｅｒ，Ｓｃｉ．Ｌｅｔｔｅｒ，Ｖ．２，ｐ．２２１，１９８３においてＮｉｉｈａｒａによって変更が加えられたＬａｕｇｉｅｒ、Ｅｖａｎｓ及びＬａｗｎの式に基づくものである。この方法は、再現可能で及び／又は発明者らに公知の他の方法よりも良い一致した結果を提供することがわかった。本明細書で用いられる場合には、「破壊靱性」とは、この方法及びＮｉｉｈａｒａによって記載される以下の式を用いて決定されたＫ1Cを指すものである。
（式１）Ｋ1C＝０．０１８６［（Ｅ／Ｈ）］1/8［Ｓ（Ｐ×９．８０７）1/3］3/4
式中、Ｅは、焼結された窒化ケイ素材料に関するヤング率であって、典型的には約３１０ＧＰａであり、
Ｈは、焼結された窒化ケイ素材料に関する硬度であって、典型的には約１５ＧＰａであり、
Ｓはピーク応力であって、Ｎｉｉｈａｒａによって記載されるように、各試料に関して実験的に決定されるものであり、
Ｐは押し込み荷重であって、本明細書で用いられる場合には特に断りのない限り１０ｋｇである。
【００１４】
ピーク応力（Ｓ）が高密度化された窒化ケイ素体に関して決定されると、Ｋ1Cはこの式を用いて算出することができる。結果はＭＰａ・ｍ1/2の単位で与えられる。
【００１５】
特に断りのない限り、本明細書で与えられるすべての百分率は質量ベースである。
【００１６】
１つの態様では、ランタナを含む混合物から製造される窒化ケイ素組成物は、改善された摩耗特性を示す窒化ケイ素体を提供することができる。この組成物が有用であり得る１つの分野は、高いレベルの耐摩耗性によって利益を得ることができる用途、例えば、ころ軸受、バルブ及びシール、並びに切削工具である。窒化ケイ素中にランタナを含むことで、得られる窒化ケイ素体に、改善された特性、例えば、靱性及び硬度を付与することができる。ランタナは、例えば、１ｗｔ％に等しいか若しくはそれよりも高い、２ｗｔ％に等しいか若しくはそれよりも高い、３ｗｔ％に等しいか若しくはそれよりも高い、４ｗｔ％に等しいか若しくはそれよりも高い、又は５ｗｔ％に等しいか若しくはそれよりも高いレベルで使用することができる。他の実施態様では、ランタナは、１０％未満、６％未満、５％未満、４％未満、３％未満、又は２％未満の量で使用することができる。
【００１７】
別の態様では、製造方法は、窒化ケイ素粉末とランタナ粉末の両方を含む未処理体を形成する工程、続いて該未処理体を高密度化する工程を含む。例えば、未処理体は、焼結及び熱間等静圧圧縮成形（ＨＩＰ）して窒化ケイ素体を形成することができる。この高密度化によって、（混合則を用いた）理論密度の９９．５％超、９９．７％超、又は９９．９％超の密度を有する窒化ケイ素体を得ることができる。高密度体の得られる気孔率は、不連続なものである場合があり、０．５％未満、０．２％未満又は０．１％未満であることができる。最大気孔サイズは、ＳＥＭ分析で、例えば、１０μｍ未満、５μｍ未満又は２μｍ未満であることができる。最大気孔サイズを決定するためのＳＥＭ分析は、特に断りのない限り以下の方法によって実施される。１０個の異なるＳＥＭ像を２０μｍのバーを用いて選択する（拡大）。それぞれの像は、評価される材料の同じ表面の異なる領域である。像のディスプレイ上でカーソルを用いて、各像から１０個の気孔を測定し、合計で１００個の気孔の測定値を得る。「最大気孔サイズ」は、得られた１００個の測定値のうち最も大きな１つの測定値である。したがって、すべての測定された気孔は、「最大気孔サイズ」に等しいか又はそれよりも小さいサイズを有することになる。例えば、測定された１００個のうち最も大きな気孔サイズが２．０μｍであれば、この材料の最大気孔サイズは２．０μｍである。
【００１８】
１つの実施態様では、ランタンを含む窒化ケイ素体は、最初にランタンをランタナ粉末として組成物に導入することによって製造することができる。この混合物を焼結及び／又は熱間等静圧圧縮成形して、Ｎｉｉｈａｒａによって規定されるＫ1Cで決定した場合に７．０ＭＰａ・ｍ1/2以上、７．５ＭＰａ・ｍ1/2以上、８．０ＭＰａ・ｍ1/2以上、又は８．１ＭＰａ・ｍ1/2以上の破壊靱性を示す窒化ケイ素体を製造することができる。１０ｋｇの試験荷重で測定したビッカース硬度の値は、１ＧＰａに等しいか若しくはそれよりも大きい、５ＧＰａに等しいか若しくはそれよりも大きい、１０ＧＰａに等しいか若しくはそれよりも大きい、１３．５ＧＰａに等しいか若しくはそれよりも大きい、１４．０ＧＰａに等しいか若しくはそれよりも大きい、又は１４．５ＧＰａに等しいか若しくはそれよりも大きい。
【００１９】
この材料の改善された特性により、結果として、少なくとも部分的に、粒子成長の境界におけるランタン原子の相互作用のために粒子幅の成長を制御することができ、そして、ランタンを使用することで、ｃ軸に沿った成長が促進されてより長くかつより狭い粒子形状を得ることができると考えられる。実験結果は、他の焼結助剤、例えば、イットリアよりもランタナとともに焼結した場合に、粒子長さと粒子幅の比（アスペクト比）が高くなり得ることを示している。例えば、ランタナとともに焼結された窒化ケイ素粒子の平均アスペクト比は２．０以上であり、ある場合には２．１以上である。平均の粒子幅は、０．５０μｍに等しいか若しくはそれよりも小さい、０．４０μｍに等しいか若しくはそれよりも小さい、０．３０μｍに等しいか若しくはそれよりも小さい、又は０．２９μｍに等しいか若しくはそれよりも小さい。得られた粒子の形状により、他の窒化ケイ素体と比較して、例えば、より高い破壊靱性、硬度、及びつぶれ耐性を示す材料を得ることができる。
【００２０】
加えて、高密度化された窒化ケイ素体における粒間ガラス相（三重点）の最大寸法は、２μｍ未満であることができ、ある場合には約１μｍであることができる。この小さな粒間ガラス相は、他の焼結助剤を用いて製造した材料と比較して、剥離の頻度を低減するのに有用な場合がある。
【００２１】
ランタナは、当技術分野で公知の方法を用いて窒化ケイ素に導入することができる。例えば、ランタナ粉末は、成形の前に窒化ケイ素粉末とともに粉砕してもよい。好ましくは、ランタナは高純度であり、例えば、９９．５超、９９．９超、又は９９．９９超の純度であることができる。窒化ケイ素粒子中の均一な分散を促進するためには、ランタナ粉末は約２μｍよりも小さいサイズにおいて提供されることが好ましい場合がある。ランタナ粉末は、例えば、高エネルギー混合及び／又はボールミル粉砕、摩擦粉砕又は振動粉砕によって混合物全体に均一に分散させることができることが見出された。
【００２２】
ランタナに加えて、他の化合物を焼結又は他の作用を助けるのに使用してもよい。例えば、他の希土類酸化物、例えば、酸化ネオジム又はイットリアを添加してもよい。例えば、これらの化合物は、有効な焼結温度を低下させるのに有用な場合がある。追加の化合物としては、例えば、アルミナ、窒化アルミニウム等の窒化物、マグネシア、酸化チタン、及び金属炭化物、例えば、炭化チタン等を挙げることができる。
【００２３】
幾つかの実施態様では、窒化ケイ素体は、ランタン及び／又はネオジム以外の希土類元素を本質的に含まなくてもよい。窒化ケイ素体がこれらの元素を本質的に含まない場合には、それは組成物の特性を実質的に変更しない微量又は少量のみを含む。１つの実施態様では、窒化ケイ素体は、イットリア及び／又はストロンチウムを本質的に含まなくてもよい。
【００２４】
下表１は、１つの実施態様において有用であることが見出された様々な構成要素に関する濃度範囲の例を与えるものである。当然ながら、焼結及び熱間等静圧圧縮成形は、組成物内で化学的な変化を生じさせる場合があり、最終組成物は、出発組成物とは化学的に同一でない場合がある。それゆえ、表に記載した化合物及び濃度は、出発材料に関するものであり、必ずしも高密度化された窒化ケイ素体に関するものではない。
【００２５】
【表１】
2010514651.tif 000003
【００２６】
１つの実施態様では、窒化ケイ素体は、例えば、焼結及び熱間等静圧圧縮成形によって高密度化することができる。出発材料は、約０．８μｍ以下の粒子サイズ及び９９％以上の純度を有する窒化ケイ素粉末を含むことができる。この出発材料は、焼結助剤及び他の添加剤、例えば、表１に記載されるものと混合することができ、この混合物は、粉砕又は当業者に公知の他の混合技術を用いて均質にすることができる。
【００２７】
未処理体は、粉末から所望の最終生成物の一般的な形状、例えば、ボール、針又はローラーに成形することができる。未処理体は、適切な温度で適切な時間にわたって脱ガスして焼結することができる。例えば、焼結温度は１８００℃未満であることができる。幾つかの実施態様では、焼結の範囲は１６５０〜１８００℃であることができ、場合によっては１７３０〜１７７０℃であることができる。焼結時間は、焼結温度に部分的に依存していることがあるが、場合によっては１時間よりも長くかつ６時間よりも短いか、又は２時間よりも長くかつ４時間よりも短いか、又は約１６０〜２００分であることができる。
【００２８】
得られた焼結体は、焼結後に熱間等静圧圧縮成形によって高密度化することができる。ＨＩＰ圧力は、具体的な焼結体によって変わる場合があるが、約７０〜２５０ＭＰａの範囲の圧力によって改善された特徴を示す窒化ケイ素体を得ることができることが見出された。幾つかの実施態様では、ＨＩＰ温度の範囲は１８００℃よりも低い場合がある。例えば、適切な範囲は約１６５０〜１８００℃であることができ、好ましい範囲は１６８０〜１７５０℃である。幾つかの実施態様では、ガラス封入熱間等静圧圧縮成形を用いることができる。
【００２９】
実施態様の１つの組では、出発窒化ケイ素粉末は、ベータ相の粒子及びアルファ相の粒子を含むことができる。例えば、出発材料は、１％超、１．５％超、１．８％超、又は２％超のベータ相の窒化ケイ素粒子を含むことができる。残りは、典型的にはアルファ相の粒子であることができる。例えば、焼結及び／又は熱間等静圧圧縮成形による高密度化の後、アルファ相の材料の大部分又はすべてをベータ相の材料として再析出させることができる。幾つかの実施態様では、高密度体の窒化ケイ素部材は、９８％超、９９％超又は９９．９％超のベータ相の窒化ケイ素を含むことができる。
【実施例】
【００３０】
窒化ケイ素体の物理的性質に関するランタナの添加効果を決定するために、ランタナとともに作成された窒化ケイ素体を製造し、追加の実験材料並びに商業的に入手可能な窒化ケイ素体と対照して試験した。ｗｔ％による各試験材料の組成を下表２に示す。組成物「Ｎ」はランタナを含むがイットリアを含まない実験組成物である。組成物「Ｇ」は商業的に入手可能な窒化ケイ素組成物である。組成物「Ｂ」はイットリアを含むがランタナを含まない実験組成物である。
【００３１】
【表２】
2010514651.tif 000004
【００３２】
各材料は、下表３に記載の条件下で焼結／ＨＩＰによって０．５インチ直径のボールに高密度化した。各試料に関するＨＩＰ工程は、約２１０ＭＰａの圧力において下表に示す温度及び時間で実施した。
【００３３】
【表３】
2010514651.tif 000005
【００３４】
試料は、ビッカース硬度、破壊靱性、及び幾つかの試料については曲げ強度（ＭＯＲ）に関して評価した。曲げ強度は、Ｇ試料及びＢ−２〜Ｂ−４試料については測定しなかった。特に興味深いものはＮ３試料であり、８．１２ＭＰａ・ｍ1/2の破壊靱性（Ｋ1C）を示した。加えて、Ｎ３の他の特性は、商業的に入手可能な組成物の特性と同等か又はそれよりも優れていることがわかった。図１は、Ｎ３材料の走査電子顕微鏡写真を与えるものであり、当該材料の高アスペクト比の微細粒子ミクロ構造を示している。
【００３５】
Ｎ３材料はまた、ＡＳＴＭ法ＳＴＰ７７１（１９８２）を用いて転動疲労（ＲＣＦ）に関しても評価した。結果は、材料のＬ10寿命が６．３ＧＰａで３×１０７サイクルを超えるものであることを示した。これによって剥離がないか又は最小限の剥離で以って軸受寿命が延長していることを示すことができる。
【００３６】
Ｎ３材料の粒子サイズのＳＥＭ分析は、０．２８２μｍの粒子幅中央値及び０．５７６μｍの粒子長中央値を示した。組成物Ｇ及びＢと比べて、ランタナ系焼結助剤を使用することで、再析出の際に粒子幅の成長が制限されるようであり、したがって２．０：１よりも高い粒子のアスペクト比が提供される。材料の検査では、さらに「スノーフレーク（雪片）」がないことが明らかにされ、これは微小気孔が低減されたことを示すものである。スノーフレークのように見えるサブミクロンの気孔領域は、材料が剥離しやすいことを示すものである場合がある。したがって、スノーフレークがないことは、剥離が起こらないことを積極的に示すものであるとみなすことができる。
【００３７】
ランタナ系焼結助剤を用いて作成した組成物Ｎの高密度化された窒化ケイ素材料は、イットリア系材料を用いて形成した窒化ケイ素体よりも優れた摩耗特性を有する窒化ケイ素体を提供した。破壊靱性は非常に高く（８．０よりも高く）、他の特性に関しても同等か又は改善された値であった。それゆえ、ランタナ系焼結助剤によって、高摩耗用途、例えば、高速軸受、特には高速軸受のための転動体において有用であり得る窒化ケイ素材料を得ることができる。これらのランタナ系窒化ケイ素により、従来の焼結窒化ケイ素と比べて、より長い摩耗を提供しかつ従来のイットリア系窒化ケイ素の軸受部材よりも高速で使用できる材料を得ることができる。加えて、ランタナは、従来の焼結助剤と比べて高純度でかつ妥当なコストで入手することができる。
【００３８】
本発明の幾つかの実施態様が本明細書で説明及び例示されたが、当業者であれば、本明細書で記載される機能を果たすための、及び／又は本明細書で記載される結果を得るための、及び／又は本明細書で記載される利点の１つ又は複数を得るための種々の他の手段及び／又は構造に容易に想到するであろう。したがって、このような変形態様及び／又は改良のそれぞれは本発明の範囲内にあるとみなされる。より一般的には、当業者であれば、本明細書で記載されるすべてのパラメータ、寸法、材料、及び構成は例示を意図するものであり、実際のパラメータ、寸法、材料、及び／又は構成は、本発明の教示が適用される具体的な用途によって決まるものであることを容易に理解するであろう。当業者であれば、本明細書で記載される本発明の具体的な実施態様と同等な多くのものを理解するであろうし、又は単に日常的な実験によって確認することができるであろう。それゆえ、先の実施態様は単に例示として与えられるものであり、特許請求の範囲及びそれに等しいものの範囲内において、本発明は具体的に記載されそして特許請求の範囲に記載される以外の方法で実施できると解されるべきである。本発明は、本明細書で記載されるそれぞれ個々の特徴、システム、物品、材料、キット及び／又は方法に向けられる。加えて、このような特徴、システム、物品、材料、キット及び／又は方法の２つ以上の如何なる組み合わせも、このような特徴、システム、物品、材料、キット及び／又は方法が互いに矛盾していない場合には、本発明の範囲内に含まれるものである。
【００３９】
本明細書で規定及び用いられるすべての定義は、辞書の定義、その参照により含められる文献の定義、及び／又は規定される用語の通常の意味を超えて及ぶものであると解されるべきである。
【００４０】
本明細書及び特許請求の範囲で用いられる「ａ」及び「ａｎ」という不定冠詞は、特に断りのない限り、「ａｔ ｌｅａｓｔ ｏｎｅ（少なくとも１つ）」を意味すると解されるべきである。
【００４１】
本明細書及び特許請求の範囲で用いられる「及び／又は」という語は、そのように結合される構成要素、すなわち、ある場合には接続的に存在し、そして他の場合には選言的に存在する構成要素のうち「いずれか又は両方」を意味すると解されるべきである。他の構成要素も、特に断りのない限り、「及び／又は」の文節によって具体的に特定される構成要素に関連するか又は関連しないかにかかわらず、具体的に特定されるこれらの構成要素以外に任意選択で存在することができる。
【００４２】
本願において引用又は言及されたすべての参考文献、特許、特許出願、及び刊行物は、その参照により全体として本明細書に含められる。
【図１】
2010514651.tif 000006
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
窒化ケイ素粒子を含み、Ｎｉｉｈａｒａの押し込み強度の４点曲げ技術を用いて８．０ＭＰａ・ｍ1/2よりも高い破壊靱性を示す、高密度化された窒化ケイ素体。
【請求項２】
２ｗｔ％を超えるランタナを含む、請求項１に記載の窒化ケイ素体。
【請求項３】
約４ｗｔ％以上のランタナを含む、請求項１に記載の窒化ケイ素体。
【請求項４】
１ｗｔ％を超えるネオジムを含む、請求項２に記載の窒化ケイ素体。
【請求項５】
０．５０μｍ未満の平均粒子幅を示す粒子を含む、請求項１に記載の窒化ケイ素体。
【請求項６】
０．３０μｍ以下の平均粒子幅を示す粒子を含む、請求項１に記載の窒化ケイ素体。
【請求項７】
２．０以上の平均アスペクト比を示す粒子を含む、請求項１に記載の窒化ケイ素体。
【請求項８】
１０ｋｇの荷重で１４ＧＰａよりも大きなビッカース硬度を示す、請求項１に記載の窒化ケイ素体。
【請求項９】
転動体を含む、請求項１に記載の窒化ケイ素体。
【請求項１０】
軸受部材を含む、請求項９に記載の窒化ケイ素体。
【請求項１１】
窒化ケイ素粉末を含む未処理体を焼結して焼結体を形成する工程、及び
該焼結体を熱間等静圧圧縮成形してＮｉｉｈａｒａの押し込み強度の４点曲げ技術を用いて８．０ＭＰａ・ｍ1/2よりも高い破壊靱性を示す窒化ケイ素体を形成する工程
を含む、高い破壊靱性を示す窒化ケイ素体の製造方法。
【請求項１２】
前記未処理体が２％以上のランタナを含む、請求項１１に記載の方法。
【請求項１３】
前記未処理体がイットリアを本質的に含まない、請求項１１に記載の方法。
【請求項１４】
前記窒化ケイ素体が、約５μｍ未満の平均粒子幅を示す粒子を含む、請求項１１に記載の方法。
【請求項１５】
１％以上のランタン、及び１％以上のネオジムを含む、焼結された窒化ケイ素体。
【請求項１６】
イットリアを本質的に含まない、請求項１５に記載の焼結された窒化ケイ素体。
【請求項１７】
約４％以上のランタナを含む、請求項１５に記載の焼結された窒化ケイ素体。
【請求項１８】
Ｎｉｉｈａｒａの押し込み強度の４点曲げ技術を用いて８．０ＭＰａ・ｍ1/2よりも高い破壊靱性を示す、請求項１５に記載の焼結された窒化ケイ素体。
【請求項１９】
ランタン及びネオジム以外の希土類元素を本質的に含まない、請求項１５に記載の焼結された窒化ケイ素体。
【請求項２０】
混合則によって９９．９％超の密度を有する、請求項１５に記載の焼結された窒化ケイ素体。
【請求項２１】
軸受における転動体を含む、請求項１５に記載の焼結された窒化ケイ素体。
【国際調査報告】
2010514651.tif 000007
2010514651.tif 000008
2010514651.tif 000009